(57)【要約】【課題】ガラス母材の焼結時に、炉心管が変形してガラス母材が接触する可能性を低減することができるガラス母材の製造方法および製造装置を提供する。【解決手段】ガラス母材２を石英ガラスで構成された炉心管１１内に挿入してガラス母材２を焼結する焼結工程を含むガラス母材２の製造方法であって、焼結工程を実行する前に、炉心管１１を所定の温度に加熱した状態で炉心管１１内部の圧力を炉心管１１外部の圧力より高くなるように所定時間加圧して、炉心管１１の内径を拡大させる拡径工程を有する。【選択図】図１
2018052772.tif 000002
【特許請求の範囲】
【請求項１】
ガラス母材を石英ガラスで構成された炉心管内に挿入して前記ガラス母材を焼結する焼結工程を含むガラス母材の製造方法であって、
前記焼結工程を実行する前に、前記炉心管を所定の温度に加熱した状態で前記炉心管内部の圧力を前記炉心管外部の圧力より高くなるように所定時間加圧して、前記炉心管の内径を拡大させる拡径工程を有する、ガラス母材の製造方法。
【請求項２】
前記拡径工程は、
前記炉心管の外部に配置されたヒータの内周部に前記炉心管の外周部が接触するように前記炉心管の内径を拡大させる、請求項１に記載のガラス母材の製造方法。
【請求項３】
前記焼結工程は、
前記拡径工程を実行する前の前記炉心管の内径に対して８０％以上の外径を有する前記ガラス母材を焼結する、請求項１または請求項２に記載のガラス母材の製造方法。
【請求項４】
前記拡径工程は、
前記炉心管の外径を５％以上拡大させる、請求項１から請求項３のいずれか一項に記載のガラス母材の製造方法。
【請求項５】
石英ガラスで構成された炉心管と、前記炉心管の外周側に配置されたヒータと、を備えるガラス母材の製造装置であって、
前記炉心管の外周部と前記ヒータの内周部とが接触している、ガラス母材の製造装置。
【発明の詳細な説明】
【技術分野】
【０００１】
本発明は、ガラス母材の製造方法および製造装置に関する。
【背景技術】
【０００２】
ガラス母材を炉心管内に入れて加熱処理するガラス母材の製造方法および製造装置が知られている（例えば、特許文献１〜３参照）。
【先行技術文献】
【特許文献】
【０００３】
【特許文献１】特開平１１−１３３６号公報
【特許文献２】特開２０１４−２１４９９１号公報
【特許文献３】特開２００３−１３７５８４号公報
【発明の概要】
【発明が解決しようとする課題】
【０００４】
ガラス母材の製造装置における炉心管は、炉心管を構成する石英ガラスが高温時に軟化するため、炉心管内と外部との差圧が生じることにより、凹みや膨らみなどの変形が生じる。凹みによって炉心管内径が小さくなる箇所が生じると、炉心管内径に近い外径のガラス母材が入らなかったり、ガラス母材が炉心管内壁に接触して外傷が発生するなどの不具合があるため、炉心管の交換が必要になるおそれがある。
【０００５】
このような炉心管内と外部との差圧を防ぐため、例えば特許文献１では、石英チャンバと炉心管の間に圧力隔壁板を設けている。また、特許文献３では、Ｈｅを炉心管内部と外部とに同時に供給し独立に排気することで差圧を制御している。また、特許文献２では、カーボン製のスリーブを炉心管内部に挿入することにより、炉心管の変形を防いでいる。
【０００６】
上記各特許文献による技術では、圧力隔壁板や炉心管内部と外部とに同時に供給し独立に排気する機構等の設備、さらにそれらの設備を制御する機構等が必要である。また、炉心管内部にスリーブを挿入すると炉心管に挿入可能なガラス母材の外径サイズが小さくなってしまう。しかしながら、上記各特許文献による技術を用いた場合であっても、ガラス母材を焼結する際に炉心管の形状を一定に保つことは困難である。
【０００７】
本発明は、ガラス母材の焼結時に、炉心管が変形してガラス母材が接触する可能性を低減することができるガラス母材の製造方法および製造装置を提供することを目的とする。
【課題を解決するための手段】
【０００８】
本発明の一態様に係るガラス母材の製造方法は、
ガラス母材を石英で構成された炉心管内に挿入して前記ガラス母材を焼結する焼結工程を含むガラス母材の製造方法であって、
前記焼結工程を実行する前に、前記炉心管を所定の温度に加熱した状態で前記炉心管内部の圧力を前記炉心管外部の圧力より高くなるように所定時間加圧して、前記炉心管の内径を拡大させる拡径工程を有する。
【０００９】
また、本発明の一態様に係るガラス母材の製造装置は、
石英で構成された炉心管と、前記炉心管の外周側に配置されたヒータと、を備えるガラス母材の製造装置であって、
前記炉心管の外周部と前記ヒータの内周部とが接触している。
【発明の効果】
【００１０】
上記発明によれば、ガラス母材の焼結時に、炉心管が変形してガラス母材が接触する可能性を低減することができる。
【図面の簡単な説明】
【００１１】
【図１】本実施形態に係るガラス母材の製造装置の一例を示す概略構成図である。
【図２】本実施形態に係るガラス母材の製造方法における拡径工程を示すフローチャートである。
【発明を実施するための形態】
【００１２】
（本発明の実施形態の説明）
最初に本発明の実施態様を列記して説明する。
本発明の一態様に係るガラス母材の製造方法は、
（１）ガラス母材を石英ガラスで構成された炉心管内に挿入して前記ガラス母材を焼結する焼結工程を含むガラス母材の製造方法であって、
前記焼結工程を実行する前に、前記炉心管を所定の温度に加熱した状態で前記炉心管内部の圧力を前記炉心管外部の圧力より高くなるように所定時間加圧して、前記炉心管の内径を拡大させる拡径工程を有する。
上記方法によれば、拡径工程によって、炉心管の内径を拡大させると、炉心管は外周側に膨らんだ形状になる。このように、外周側に膨らんだ形状の炉心管は、焼結時に内周側に凹みにくくなる。したがって、ガラス母材の焼結時に炉心管とガラス母材が接触する可能性を低減することができる。これにより、ガラス母材が炉心管内壁に接触して外傷が発生するなどの不具合が生じて、炉心管の交換が必要になるなどの問題を解消することができる。
【００１３】
（２）前記拡径工程は、
前記炉心管の外部に配置されたヒータの内周部に前記炉心管の外周部が接触するように前記炉心管の内径を拡大させることが好ましい。
焼結工程において、炉心管の外部に配置されたヒータの内周部に炉心管の外周部が接触しているので、炉心管に伝わる熱量が大きく、炉心管の石英ガラス失透を促進する効果が得られるためである。そして失透後は、炉心管は変形しにくくなる。
【００１４】
（３）前記焼結工程は、
前記拡径工程を実行する前の前記炉心管の内径に対して８０％以上の外径を有する前記ガラス母材を焼結することが好ましい。
炉心管の内径に近い外径のガラス母材を焼結させることができる。よって、同じ炉心管を使用してもより大きな外径のガラス母材の製造をすることができる。
【００１５】
（４）前記拡径工程は、
前記炉心管の外径を５％以上拡大させることが好ましい。
拡径工程により、炉心管の外径を５％以上拡大させることができるので、より大きな外径のガラス母材を焼結させることができる。
【００１６】
また、本発明の一態様に係るガラス母材の製造装置は、
（５）石英ガラスで構成された炉心管と、前記炉心管の外周側に配置されたヒータと、を備えるガラス母材の製造装置であって、
前記炉心管の外周部と前記ヒータの内周部とが接触している。
上記構成によれば、本製造装置は、炉心管の外周部とヒータの内周部とが接触しているので、ガラス母材を焼結する際に炉心管とガラス母材が接触する可能性を低減することができる。これにより、ガラス母材の製造時に、ガラス母材に外傷が発生したり、炉心管の交換が必要になるなどの問題を解消することができる。
【００１７】
（本発明の実施形態の詳細）
本発明の実施形態に係るガラス母材の製造方法および製造装置の具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００１８】
図１は、ガラス母材の製造装置の一例を示す図である。
図１に示すように、製造装置１は、被加熱材である多孔質のガラス母材２を加熱処理する加熱炉１０を備えている。
加熱炉１０は、上部が閉塞され、ガラス母材２を上下に移動可能に収容する炉心管１１と、炉心管１１の外側に設けられた筐体１２と、筐体１２内で、炉心管１１の外周側に設けられた熱源としてのヒータ１３とを備えている。本実施形態における炉心管１１は、石英ガラスで構成された炉心管である。
【００１９】
加熱炉１０は、炉心管１１の内部においてヒータ１３からの加熱が、一点鎖線で示されるヒートゾーン部１４を中心に行われるように設計されている。すなわち、ガラス母材２への加熱処理は、主にヒートゾーン部１４内で行われる。
【００２０】
ヒートゾーン部１４における炉心管１１の側壁１１ａは、外周側にあるヒータ１３に向けて炉心管１１の内径を拡大させるように膨らんで形成されている。膨らんだヒートゾーン部１４の側壁１１ａは、その外周面がヒータ１３の内周面に接触するような大きさに拡大されている。例えばヒートゾーン部１４における拡大された炉心管１１の内径Ｒ１は、拡大されていない（拡大させる前の）炉心管１１の内径Ｒ０と比較して、５％以上大きくなっていることが好ましい。なお、内径Ｒ１は、内径Ｒ０と比較して１０％以上拡大されていればより好ましい。
【００２１】
また、製造装置１は、ヒータ１３の加熱温度を測定するための温度計２１を備えている。ヒータ１３は、温度計２１で測定される加熱温度に基づいて、温度制御部２２により加熱制御されている。また、製造装置１は、炉心管１１内の圧力と炉心管１１外の圧力（筐体１２内の圧力）をそれぞれ制御する圧力制御部２３を備えている。
【００２２】
また、製造装置１は、炉心管１１の外部に、シード棒３２によって吊り下げられたガラス母材２を上下にトラバースさせるトラバース機構３１を備えている。
【００２３】
また、製造装置１は、炉心管１１内にヘリウムガスなどの不活性ガス、塩素やフッ化物などの腐食性ガス等を導入するガス導入部４１と、不要なガスを炉心管１１から排出するガス排出部４２とを備えている。
【００２４】
次に、図２に示すフローチャートを参照しつつ、本実施形態に係るガラス母材の製造方法について説明する。
本実施形態に係るガラス母材の製造方法は、炉心管１１の所定部分の内径を拡大させる拡径工程と、炉心管１１内でガラス母材２を焼結する焼結工程とを有する。拡径工程は、焼結工程よりも前に実行する。
【００２５】
拡径工程は、炉心管１１を構成する石英ガラスが失透していない（透明な状態の）新規の炉心管１１に対して、炉心管１１内にガラス母材２を入れる前に行う工程である。
製造装置１の加熱炉１０において、図２に示すように、ヒータ１３の加熱温度を所定の温度（例えば、１５００℃）に設定する（ステップＳ１０１）。この温度の設定は、温度制御部２２が、温度計２１で測定される温度を所定の温度（例えば、１５００℃）となるように、ヒータ１３を加熱制御することで設定する。
【００２６】
同時に、炉心管１１内の圧力が炉心管１１外部の圧力（筐体１２内の圧力）よりも例えば３０Ｐａ高くなるように炉心管１１内と外部との差圧を設定する（ステップＳ１０２）。例えば、筐体１２内の圧力を大気圧などの一定の圧力とし、ガス導入部４１から供給する不活性ガスなどのガス流量とガス排出部４２から排出させるガス流量とを調整して炉心管１１内の圧力を筐体１２内の圧力より高くするなどの方法により、圧力制御部２３によって上記差圧を設定する。
なお、圧力制御部２３における差圧の制御は例えば炉心管１１内の圧力値と筐体１２内の圧力値をもとに、ガス導入部４１から導入するガスの流量を増加する、またはガス排出部４２から排出するガスの流量を減少させる等の方法で行う。自動で制御する方式が好ましいが、差圧の制御は厳密に行う必要はないので、人手によるガス流量調整で行っても良い。
【００２７】
加熱炉１０を作動させて、上記のステップＳ１０２の差圧の条件下で、ステップＳ１０１の温度条件による加熱を所定時間（例えば、１時間）継続する（ステップＳ１０３）。このように、炉心管１１内部の圧力を炉心管１１外部の圧力より高くなるように所定時間加圧して炉心管１１を加熱すると、ヒートゾーン部１４における炉心管１１の側壁１１ａが、外周側にあるヒータ１３に向かって炉心管１１の内径が拡大するように膨らむ。
【００２８】
続いて、温度制御部２２が、ヒータ１３の加熱温度を制御することにより、ヒータ１３の加熱温度を（例えば、８００℃まで）低下させる（ステップＳ１０４）。また、圧力制御部２３が、炉心管１１内の圧力制御を行うことにより、炉心管１１内と外部との差圧が０Ｐａとなるように設定する（ステップＳ１０５）。
【００２９】
続いて、炉心管１１の膨らんだ側壁１１ａの外周面がヒータ１３の内周面に接触しているか否かを、例えば目視によって確認する（ステップＳ１０６）。接触していない場合、ステップＳ１０１からステップＳ１０５までの各処理を繰り返す。また、接触している場合は、拡径工程を終了する。
【００３０】
拡径工程の終了後、炉心管１１内にガラス母材２を挿入してガラス母材２を焼結する焼結工程を行う。例えば、径が拡大される前の炉心管１１の内径Ｒ０に対して８０％以上の外径Ｒ２（図１参照）を有するガラス母材２を炉心管１１内に挿入し焼結する。
【００３１】
先ず、炉心管１１内の温度を所定の脱水温度にして、炉心管１１内に挿入されたガラス母材２の脱水処理を行う。続いて、トラバース機構３１によって、ヒートゾーン部１４の所定位置まで（最初は、ガラス母材２の下端部がヒートゾーン部１４に位置するように）上昇させる。そして、ヒータ１３をさらに加熱して、ヒートゾーン部１４に位置する炉心管１１内の温度を例えば１５００〜１６００℃に上昇させる。炉心管１１のガス導入部４１から所定量の不活性ガスを導入させながら、ガス排出部４２から不要なガスを排出させる。ガラス母材２を徐々に下降させながら、ヒータ１３で炉心管１１内を加熱することで、ガラス母材２の全体が焼結されて透明化した透明ガラス母材が得られる。
【００３２】
なお、拡径工程は、失透していない新規の炉心管１１に対して１度だけ行えばよい。したがって、上記の焼結工程を実施して炉心管１１内から透明ガラス母材を取り出した後、再び拡径工程を行わずに、繰り返し新たな多孔質のガラス母材２を炉心管１１内に入れて焼結させる（焼結工程を実施する）ことができる。
【００３３】
（実施例）
失透していない新規の炉心管１１を用意し、拡径工程を以下の条件で実施した。
炉心管１１は、外径φ２２０ｍｍ、側壁の厚さ３ｍｍのものを使用した。ヒータ１３の加熱温度は、１５００℃に設定し、炉心管１１内の圧力が筐体１２内の圧力よりも３０Ｐａ高くなるように炉心管１１内と外部との差圧を設定した。このような加熱温度および圧力（差圧）を保持した状態で１時間継続して加熱炉１０を作動させた。１時間経過後に、一旦、ヒータ１３の加熱温度を８００℃に低下させるとともに、炉心管１１内と外部との差圧を０Ｐａにした。
【００３４】
上記一連の処理を３回繰り返したとき、炉心管１１の膨らんだ側壁１１ａの外周面とヒータ１３の内周面とが接触していることを目視で確認することができたので拡径工程の処理を終了した。この拡径工程は、約１０時間で終了することができた。
【００３５】
続いて、上記拡径工程によりヒートゾーン部１４の径が拡大された炉心管１１を使用して、ガラス母材２の焼結工程を実施した。焼結工程では、外径φ１８０ｍｍのガラス母材２を焼結させた。
この場合、ガラス母材２を炉心管１１の側壁内面に接触させずに炉心管１１内に挿入可能であることが確認できた。また、焼結完了後のガラス母材２に外傷は発生しなかった。
炉心管１１は、サイズが大きいもの程、変形による凹みが生じやすく、特に内径が２２０ｍｍ以上のもので顕著である。本発明は、この実施例のように、内径が２２０ｍｍ以上の炉心管１１に対して適用する場合に特に有効である。
【００３６】
（比較例）
失透していない新規の炉心管を用意し、ガラス母材２を焼結する前に、炉心管を失透させる空焼き処理を以下の条件で実施した。
炉心管は、上記実施例と同様に、外径φ２２０ｍｍ、側壁の厚さ３ｍｍのものを使用した。炉心管内を陽圧に保ちながらヒータで加熱して、最初は１０００℃で８時間、次に１１００℃で８時間というように徐々に加熱温度を上昇させた。各温度で加熱した後は一旦炉心管内の温度を下げてから次の温度での加熱を行い、ヒートゾーン部における炉心管の石英ガラスが失透（ガラスの結晶化）するまで繰り返し実施した。
この空焼き処理は、炉心管（石英ガラス）が失透するまでに、約２週間かかった。
【００３７】
ところで、上記比較例に示すように、新規な炉心管を空焼きして失透させる場合、空焼き処理に２週間程度必要となるため、この間にガラス母材を製造することができない。また、この間の装置稼働にかかる費用（例えば電気代等）が必要になる。さらに、空焼きの処理が不十分だと、ガラス母材を加熱した際に炉心管が変形して凹みが生じる可能がある。そして、凹みが生じた場合、接触によりガラス母材に外傷を生じさせるので、その炉心管は使えなくなり廃却となるため費用がかさむ。
【００３８】
これに対して、本実施形態のガラス母材の製造装置および製造方法によれば、ヒートゾーン部１４における炉心管１１の内径が拡大されて側壁１１ａが外周側に膨らみ、膨らんだ側壁１１ａの外周面がヒータ１３の内周面に接触するように形成される。このように、ヒートゾーン部１４の側壁１１ａが予め外周側に膨らんだ状態で形成されている炉心管１１では、焼結時に側壁１１ａが炉心管１１の内側へ凹むような変形を起こしにくくなる。このため、ガラス母材２の焼結時に炉心管１１とガラス母材２が接触する可能性を低減することができる。また、炉心管１１内の圧力が変動してヒートゾーン部１４の炉心管１１の内径が多少小さくなるような変形を起こしても、予め膨らんだ形状に形成されているので、炉心管１１とガラス母材２が接触する可能性は低減される。したがって、ガラス母材２の製造時に、ガラス母材２に外傷が発生するのを抑制することができるため、炉心管１１を交換する必要性も抑制される。また、炉心管１１を拡径する処理は、上記比較例の空焼き処理に比べて短期間で実施することができるので、ガラス母材２の生産性が向上する。
【００３９】
また、ヒータ１３の内周面に炉心管１１の外周面が接触するように形成されているので、ヒータ１３から炉心管１１に伝わる熱量が大きく、炉心管１１が失透するのを促進することができる。また、ヒートゾーン部１４における炉心管１１の内径Ｒ１が拡大される前の内径Ｒ０と比較して５％以上拡大されているので、拡大される前の炉心管１１の内径Ｒ０に近い外径の大きなガラス母材２を焼結させることができる。
【００４０】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
例えば、ガラス母材の製造装置における加熱炉は、炉心管内に収容されたガラス母材をトラバース機構で上下させずに加熱処理する均熱炉であってもよい。
【符号の説明】
【００４１】
１  製造装置
２  ガラス母材
１０  加熱炉
１１  炉心管
１２  筐体
１３  ヒータ
１４  ヒートゾーン部
２１  温度計
２２  温度制御部
２３  圧力制御部
３１  トラバース機構
３２  シード棒
４１  ガス導入部
４２  ガス排出部
Ｒ０，Ｒ１  内径
Ｒ２  外径
【図１】
2018052772.tif 000003
【図２】
2018052772.tif 000004